(57)【要約】【課題】低温、低圧、及び短時間で、接続信頼性に優れ、接着強度が高く、導電性粒子の潰れ具合が良好で、かつ基板から浮き上がらない接続が可能な異方性導電フィルム、並びに前記異方性導電フィルムを用いた接続方法、及び接合体の提供。【解決手段】数平均分子量が２０，０００以下、かつガラス転移温度が６０℃未満であるポリエステルウレタン（Ａ）と、数平均分子量が２０，０００以上３０，０００以下、かつガラス転移温度が６０℃以上１００℃以下であるポリエステルウレタン（Ｂ）と、ラジカル重合性物質と、有機過酸化物とを含有する異方性導電フィルムである。【選択図】なし【特許請求の範囲】
【請求項１】
数平均分子量が２０，０００以下、かつガラス転移温度が６０℃未満であるポリエステルウレタン（Ａ）と、
数平均分子量が２０，０００以上３０，０００以下、かつガラス転移温度が６０℃以上１００℃以下であるポリエステルウレタン（Ｂ）と、
ラジカル重合性物質と、
有機過酸化物とを含有することを特徴とする異方性導電フィルム。
【請求項２】
ポリエステルウレタン（Ａ）と、ポリエステルウレタン（Ｂ）との質量比率（Ａ：Ｂ）が、３０：７０〜８０：２０である請求項１に記載の異方性導電フィルム。
【請求項３】
ポリエステルウレタン（Ａ）の数平均分子量［Ｍｎ（Ａ）］と、ポリエステルウレタン（Ｂ）の数平均分子量［Ｍｎ（Ｂ）］との比率［Ｍｎ（Ｂ）／Ｍｎ（Ａ）］が、２．０以上３．０以下であり、
前記ポリエステルウレタン（Ａ）及び前記ポリエステルウレタン（Ｂ）の合計の含有量が、１８質量％〜７５質量％である請求項１から２のいずれかに記載の異方性導電フィルム。
【請求項４】
ラジカル重合性物質が、２官能（メタ）アクリレート及び３官能（メタ）アクリレートを含有し、
前記２官能（メタ）アクリレートと、前記３官能（メタ）アクリレートとの質量比率〔２官能（メタ）アクリレート：３官能（メタ）アクリレート〕が、３０：７０〜８０：２０であり、
前記２官能（メタ）アクリレート及び前記３官能（メタ）アクリレートの合計の含有量が、１８質量％〜７５質量％である請求項１から３のいずれかに記載の異方性導電フィルム。
【請求項５】
イミダゾールシランを含有する請求項１から４のいずれかに記載の異方性導電フィルム。
【請求項６】
基板の端子と、電子部品の端子とを異方性導電接続させる接続方法であって、
前記基板の端子上に、請求項１から５のいずれかに記載の異方性導電フィルムを貼り付ける貼付工程と、
前記異方性導電フィルム上に前記電子部品を載置する載置工程と、
前記電子部品を加熱押圧部材により加熱及び押圧する加熱押圧工程とを含み、
前記加熱押圧工程における前記押圧が、１ＭＰａ〜３ＭＰａであることを特徴とする接続方法。
【請求項７】
請求項６に記載の接続方法を用いて作製されたことを特徴とする接合体。
【発明の詳細な説明】
【技術分野】
【０００１】
本発明は、異方性導電フィルム、並びに前記異方性導電フィルムを使用した接続方法、及び前記接続方法を用いて作製された接合体に関する。
【背景技術】
【０００２】
異方性導電フィルムは、例えば、フレキシブルプリント基板（ＦＰＣ）やＩＣ（Ｉｎｔｅｇｒａｔｅｄ  Ｃｉｒｃｕｉｔ）チップの端子と、ＬＣＤ（Ｌｉｑｕｉｄ  Ｃｒｙｓｔａｌ  Ｄｉｓｐｌａｙ）パネルのガラス基板上に形成された電極とを互いに電気的に接続する場合を始めとして、種々の端子同士を接着すると共に互いに電気的に接続する場合に用いられている。
【０００３】
従来、異方性導電フィルムによる接続においては、１６０℃以上で行うと、部材によっては熱ダメージが起こることがあり、４ＭＰａ以上で行うと、部材によっては物理的ダメージが起こることがあり、１０秒以上で行うと、生産効率があまり良くないという問題がある。
【０００４】
そこで、近年、異方性導電フィルムを用いた接続では、部材への熱及び物理的ダメージの抑制、並びに、生産効率の向上の要求が高くなってきている。そのため、１４０℃程度の低温、３ＭＰａ程度の低圧、及び５秒程度の短時間で、接続信頼性に優れ、接着強度が高く、導電性粒子の潰れ具合が良好で、かつ基板からの異方性導電フィルムの浮き上がりのない異方性導電フィルムによる接続が求められている。
【０００５】
回路接続用接着物として、酸当量が５ＫＯＨｍｇ／ｇ〜５００ＫＯＨｍｇ／ｇである接着剤を用いることにより、接着力を向上させる技術が提案されている（例えば、特許文献１参照）。しかし、この提案の技術では、回路接続を４ＭＰａ（高圧）、２０秒（長時間）で行っているため、部材へ物理的ダメージを与えてしまい、更に生産効率が良くないという問題がある。
【０００６】
対向する電極間のスペースを、導電性粒子の直径よりも狭くすることにより、前記導電性粒子が、対向する電極に押しつぶされ、電極間の導通を確保することにより、低圧で回路接続を行う技術が提案されている（例えば、特許文献２参照）。しかし、この提案の技術では、回路接続を１７０℃（高温）で行っているため、部材へ熱ダメージを与えてしまうという問題がある。
【０００７】
接着剤組成物として、熱可塑性樹脂、ラジカル重合性化合物及びラジカル重合開始剤を含有するラジカル硬化型接着剤組成物を用いることにより、異方性導電フィルムを短時間
で接続することを可能にする技術が提案されている（例えば、特許文献３参照）。しかし、この提案の技術では、異方性導電フィルムによる接続を１６０℃（高温）で行っているため、部材へ熱ダメージを与えてしまうという問題がある。
【０００８】
また、熱可塑性樹脂と、ラジカル重合性化合物と、ラジカル発生剤と、溶解度パラメーターが９．０以上のシランカップリング剤とを含有する接着剤組成物を用いることにより、無機基材に対して強い接着強度を得る技術が提案されている（例えば、特許文献４参照）。しかし、この提案の技術では、回路接続を１７５℃（高温）、１５秒（長時間）で行っているため、部材へ熱ダメージを与え、更に生産効率が良くないという問題がある。
【０００９】
そのため、これらの提案の技術では、近年要求されている、１４０℃程度の低温、３ＭＰａ程度の低圧、及び５秒程度の短時間で、接続信頼性に優れ、接着強度が高く、導電性粒子の潰れ具合が良好で、かつ基板からの浮き上がりのない異方性導電フィルムを用いた接続を実現することはできていないという問題がある。
【００１０】
したがって、低温、低圧、及び短時間で、接続信頼性に優れ、接着強度が高く、導電性粒子の潰れ具合が良好で、かつ基板から浮き上がらない接続が可能な異方性導電フィルム、並びに前記異方性導電フィルムを用いた接続方法、及び接合体が求められているのが現状である。
【先行技術文献】
【特許文献】
【００１１】
【特許文献１】特開２００７−１６９６３２号公報
【特許文献２】特開２０１２−０６７２８１号公報
【特許文献３】国際公開第０７／０４６１８９号パンフレット
【特許文献４】特開２００７−１７７２０４号公報
【発明の概要】
【発明が解決しようとする課題】
【００１２】
本発明は、従来における前記諸問題を解決し、以下の目的を達成することを課題とする。即ち、本発明は、低温、低圧、及び短時間で、接続信頼性に優れ、接着強度が高く、導電性粒子の潰れ具合が良好で、かつ基板から浮き上がらない接続が可能な異方性導電フィルム、並びに前記異方性導電フィルムを用いた接続方法、及び接合体を提供することを目的とする。
【課題を解決するための手段】
【００１３】
前記課題を解決するための手段としては、以下の通りである。即ち、
＜１＞  数平均分子量が２０，０００以下、かつガラス転移温度が６０℃未満であるポリエステルウレタン（Ａ）と、
数平均分子量が２０，０００以上３０，０００以下、かつガラス転移温度が６０℃以上１００℃以下であるポリエステルウレタン（Ｂ）と、
ラジカル重合性物質と、
有機過酸化物とを含有することを特徴とする異方性導電フィルムである。
＜２＞  ポリエステルウレタン（Ａ）と、ポリエステルウレタン（Ｂ）との質量比率（Ａ：Ｂ）が、３０：７０〜８０：２０である前記＜１＞に記載の異方性導電フィルムである。
＜３＞  ポリエステルウレタン（Ａ）の数平均分子量［Ｍｎ（Ａ）］と、ポリエステルウレタン（Ｂ）の数平均分子量［Ｍｎ（Ｂ）］との比率［Ｍｎ（Ｂ）／Ｍｎ（Ａ）］が、２．０以上３．０以下であり、
前記ポリエステルウレタン（Ａ）及び前記ポリエステルウレタン（Ｂ）の合計の含有量が、１８質量％〜７５質量％である前記＜１＞から＜２＞のいずれかに記載の異方性導電フィルムである。
＜４＞  ラジカル重合性物質が、２官能（メタ）アクリレート及び３官能（メタ）アクリレートを含有し、
前記２官能（メタ）アクリレートと、前記３官能（メタ）アクリレートとの質量比率〔２官能（メタ）アクリレート：３官能（メタ）アクリレート〕が、３０：７０〜８０：２０であり、
前記２官能（メタ）アクリレート及び前記３官能（メタ）アクリレートの合計の含有量が、１８質量％〜７５質量％である前記＜１＞から＜３＞のいずれかに記載の異方性導電フィルムである。
＜５＞  イミダゾールシランを含有する前記＜１＞から＜４＞のいずれかに記載の異方性導電フィルムである。
＜６＞  基板の端子と、電子部品の端子とを異方性導電接続させる接続方法であって、
前記基板の端子上に、前記＜１＞から＜５＞のいずれかに記載の異方性導電フィルムを貼り付ける貼付工程と、
前記異方性導電フィルム上に前記電子部品を載置する載置工程と、
前記電子部品を加熱押圧部材により加熱及び押圧する加熱押圧工程とを含み、
前記加熱押圧工程における前記押圧が、１ＭＰａ〜３ＭＰａであることを特徴とする接続方法である。
＜７＞  前記＜６＞に記載の接続方法を用いて作製されたことを特徴とする接合体である。
【発明の効果】
【００１４】
本発明によれば、従来における前記諸問題を解決し、前記目的を達成することができ、低温、低圧、及び短時間で、接続信頼性に優れ、接着強度が高く、導電性粒子の潰れ具合が良好で、かつ基板から浮き上がらない接続が可能な異方性導電フィルム、並びに前記異方性導電フィルムを用いた接続方法、及び接合体を提供することができる。
【発明を実施するための形態】
【００１５】
（異方性導電フィルム）
本発明の異方性導電フィルムは、ポリエステルウレタン（Ａ）と、ポリエステルウレタン（Ｂ）と、ラジカル重合性物質と、有機過酸化物とを少なくとも含有し、更に必要に応じて、その他の成分を含有する。
【００１６】
＜ポリエステルウレタン（Ａ）＞
前記ポリエステルウレタン（Ａ）の数平均分子量としては、２０，０００以下であり、８，０００以上２０，０００以下が好ましく、１０，０００以上２０，０００以下がより好ましく、１０，０００以上１５，０００以下が特に好ましい。前記ポリエステルウレタン（Ａ）の数平均分子量が、２０，０００を超えると、導電性粒子を十分に潰すことができず接続が不安定となる。
前記ポリエステルウレタン（Ａ）のガラス転移温度としては、６０℃未満であり、４０℃以上６０℃以下が好ましい。前記ポリエステルウレタン（Ａ）のガラス転移温度が、６０℃以上であると、導電性粒子を十分に潰すことができず接続が不安定となる。
本発明において、ポリエステルウレタンとは、エステル結合と、ウレタン結合とを有するポリマーである。
【００１７】
＜ポリエステルウレタン（Ｂ）＞
前記ポリエステルウレタン（Ｂ）の数平均分子量としては、２０，０００以上３０，０００以下であり、２２，０００以上２８，０００以下が好ましい。前記ポリエステルウレタン（Ｂ）の数平均分子量が、２０，０００未満であると接続信頼性が優れないことがあり、３０，０００を超えると、導電性粒子を十分に潰すことができず接続が不安定となる。
前記ポリエステルウレタン（Ｂ）のガラス転移温度としては、６０℃以上１００℃以下であり、６５℃以上８５℃以下が好ましい。前記ポリエステルウレタン（Ｂ）のガラス転移温度が、６０℃未満であると接続信頼性が優れず、１００℃を超えると、接着性に優れない。
【００１８】
前記ポリエステルウレタン（Ａ）及び前記ポリエステルウレタン（Ｂ）の数平均分子量は、例えば、ゲル浸透クロマトグラフィー（ＧＰＣ）により求めることができる。前記ＧＰＣにおいて、検量線は、標準ポリスチレンを用いる。
【００１９】
前記ポリエステルウレタン（Ａ）及び前記ポリエステルウレタン（Ｂ）のガラス転移温度は、例えば、示差走査熱量測定（ＤＳＣ）により求めることができる。前記ＤＳＣにおいては、例えば、アルミニウムパンに収容した５ｍｇの試料を用い、２０℃から１５０℃までを、昇温速度１０℃／分間で昇温して測定を行う。
【００２０】
前記異方性導電フィルムにおいて、前記ポリエステルウレタン（Ａ）及び前記ポリエステルウレタン（Ｂ）が併用されていることの確認方法としては、特に制限はなく、目的に応じて適宜選択することができ、例えば、以下の方法などが挙げられる。
前記異方性導電フィルムから、樹脂成分（前記ポリエステルウレタン（Ａ）及び前記ポリエステルウレタン（Ｂ）の混合物）をＴＨＦ（テトラヒドロフラン）を用いて抽出する。抽出した樹脂成分を、高速液体クロマトグラフィー（ＨＰＬＣ）により測定する。
測定結果において、２つのピーク（二峰性）が得られた場合には、そのピークに基づいて、分取し、２つの樹脂成分を得る。得られた２つの樹脂成分それぞれについて、前述の方法により、数平均分子量、及びガラス転移温度を測定する。なお、２つのピークが近く、一方が他方の肩として見られる場合にも、二峰性と判断する。
また、前記ポリエステルウレタン（Ａ）及び前記ポリエステルウレタン（Ｂ）の分子量が近く、ＨＰＬＣの測定結果において、２つのピークが明確に得られない場合には、溶剤溶解性の差による分離を行うこと、比重差を利用して分離を行うこと、ＧＰＣチャートの山の前半と後半の裾野部分を分取して分析することなどにより、前記ポリエステルウレタン（Ａ）及び前記ポリエステルウレタン（Ｂ）を区別することができる。
【００２１】
前記ポリエステルウレタン（Ａ）と、前記ポリエステルウレタン（Ｂ）との質量比率（Ａ：Ｂ）としては、３０：７０〜８０：２０が好ましく、４０：６０〜６０：４０がより好ましい。前記ポリエステルウレタン（Ａ）と、前記ポリエステルウレタン（Ｂ）との質量比率（Ａ：Ｂ）において、前記ポリエステルウレタン（Ａ）の割合が、３０：７０未満であると、接着強度及び接続信頼性が優れないことがあり、８０：２０を超えると、接着強度、及び接続信頼性が優れないことがある。
前記異方性導電フィルムにおける、前記ポリエステルウレタン（Ａ）と、前記ポリエステルウレタン（Ｂ）との質量比率（Ａ：Ｂ）は、例えば、配合量から算出する方法、前記ポリエステルウレタン（Ａ）及び前記ポリエステルウレタン（Ｂ）が併用されていることの確認方法において分取された前記ポリエステルウレタン（Ａ）及び前記ポリエステルウレタン（Ｂ）の質量から求める方法などが挙げられる。
【００２２】
前記ポリエステルウレタン（Ａ）の数平均分子量［Ｍｎ（Ａ）］と、前記ポリエステルウレタン（Ｂ）の数平均分子量［Ｍｎ（Ｂ）］との比率［Ｍｎ（Ｂ）／Ｍｎ（Ａ）］としては、１．０以上が好ましく、２．０以上３．０以下がより好ましい。前記ポリエステルウレタン（Ａ）の数平均分子量［Ｍｎ（Ａ）］と、前記ポリエステルウレタン（Ｂ）の数平均分子量［Ｍｎ（Ｂ）］との比率［Ｍｎ（Ｂ）／Ｍｎ（Ａ）］が、１．０未満であると、接続信頼性が優れないことがあり、３．０を超えると、導電性粒子を十分に潰すことができず接続が不安定となることがある。
【００２３】
前記異方性導電フィルムにおける、前記ポリエステルウレタン（Ａ）及び前記ポリエステルウレタン（Ｂ）の合計の含有量としては、１８質量％〜７５質量％が好ましく、３０質量％〜６５質量％がより好ましい。前記ポリエステルウレタン（Ａ）及び前記ポリエステルウレタン（Ｂ）の合計の含有量が、１８質量％未満であると、接着不足になることがあり、７５質量％を超えると、硬化物不足が生じ、接続信頼性に優れないことがある。
【００２４】
＜ラジカル重合性物質＞
前記ラジカル重合性物質としては、特に制限はなく、目的に応じて適宜選択することができ、例えば、単官能（メタ）アクリレート、２官能（メタ）アクリレート、３官能（メタ）アクリレート、４官能（メタ）アクリレート、５官能（メタ）アクリレート、６官能（メタ）アクリレートなどが挙げられる。
本発明における（メタ）アクリレートとは、「アクリレート及びメタクリレートの少なくともいずれか」を意味する。
【００２５】
前記単官能（メタ）アクリレートとしては、特に制限はなく、目的に応じて適宜選択することができ、例えば、ポリエチレングリコールモノ（メタ）アクリレート、ポリプロピレングリコールモノ（メタ）アクリレート、フェノキシエチル（メタ）アクリレートなどが挙げられる。
前記２官能（メタ）アクリレートとしては、特に制限はなく、目的に応じて適宜選択することができ、例えば、１，４−ブタンジオールジ（メタ）アクリレート、１，６−ヘキサンジオールジ（メタ）アクリレート、ネオペンチルグリコールジ（メタ）アクリレート、ネオペンチルグリコールアジペートジ（メタ）アクリレート、エチレングリコールジ（メタ）アクリレート、イソシアヌル酸エチレンオキサイド変性ジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレートなどが挙げられる。
前記３官能（メタ）アクリレートとしては、特に制限はなく、目的に応じて適宜選択することができ、例えば、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロイロキシエチル）イソシアヌレートなどが挙げられる。
前記４官能（メタ）アクリレートとしては、特に制限はなく、目的に応じて適宜選択することができ、例えば、ジグリセリンテトラ（メタ）アクリレート、ペンタエリスリトールテトラ（メタ）アクリレートなどが挙げられる。
前記５官能（メタ）アクリレートとしては、特に制限はなく、目的に応じて適宜選択することができ、例えば、ジペンタエリスリトールペンタ（メタ）アクリレート、プロピオン酸変性ジペンタエリスリトールペンタ（メタ）アクリレートなどが挙げられる。
前記６官能（メタ）アクリレートとしては、特に制限はなく、目的に応じて適宜選択することができ、例えば、ジペンタエリスリトールヘキサ（メタ）アクリレート、カプロラクトン変性ジペンタエリスリトールヘキサ（メタ）アクリレートなどが挙げられる。
前記ラジカル重合性物質は、１種単独で使用してもよいし、２種以上を併用してもよく、また、適宜合成したものであってもよいし、市販品であってもよい。
【００２６】
前記異方性導電フィルムにおける、前記２官能（メタ）アクリレート及び前記３官能（メタ）アクリレートの合計の含有量としては、１８質量％〜７５質量％が好ましく、３０質量％〜６５質量％がより好ましい。前記異方性導電フィルムにおける、前記２官能（メタ）アクリレート及び前記３官能（メタ）アクリレートの合計の含有量が、１８質量％未満であると、硬化物不足が生じ、接続信頼性に優れないことがあり、７５質量％を超えると、接着不足になることがある。
【００２７】
＜有機過酸化物＞
前記有機過酸化物としては、特に制限はなく、目的に応じて適宜選択することができ、例えば、ラウロイルパーオキサイド、ブチルパーオキサイド、ベンジルパーオキサイド、ジラウロイルパーオキサイド、ジブチルパーオキサイド、パーオキシジカーボネート、ベンゾイルパーオキサイドなどが挙げられる。これらは１種単独で使用してもよいし、２種以上を併用してもよく、また、適宜合成したものであってもよいし、市販品であってもよい。
【００２８】
前記異方性導電フィルムにおける、前記有機過酸化物の含有量としては、特に制限はなく、目的に応じて適宜選択することができるが、０．１質量％〜５質量％であることが好ましい。
【００２９】
＜その他の成分＞
前記その他の成分としては、特に制限はなく、目的に応じて適宜選択することができ、例えば、イミダゾール系、エポキシ系、メタクリロキシ系、アミノ系、ビニル系、メルカプト・スルフィド系、ウレイド系等のシランカップリング剤、シリカ、タルク、酸化チタン、炭酸カルシウム、酸化マグネシウム等の無機フィラー、熱可塑性樹脂、ゴム成分等の柔軟剤等などが挙げられるが、ガラスに対する接着性を向上させる点で、イミダゾールシランが好ましい。
【００３０】
（接続方法）
本発明の接続方法は、貼付工程と、載置工程と、加熱押圧工程とを含み、更に必要に応じて、その他の工程を含む。
前記接続方法は、基板の端子と、電子部品の端子とを異方性導電接続させる接続方法である。
【００３１】
＜貼付工程＞
前記貼付工程としては、前記基板の端子上に、異方性導電フィルムを貼り付ける工程であれば、特に制限はなく、目的に応じて適宜選択することができる。
【００３２】
＜＜基板＞＞
前記基板としては、特に制限はなく、目的に応じて適宜選択することができ、例えば、ガラス基板、プラスチック基板、セラミック基板、フレキシブルプリント基板などが挙げられる。
【００３３】
＜載置工程＞
前記載置工程としては、前記異方性導電フィルム上に前記電子部品を載置する工程であれば、特に制限はなく、目的に応じて適宜選択することができる。
【００３４】
＜＜電子部品＞＞
前記電子部品としては、異方性導電性接続の対象となる、端子を有する電子部品であれば、特に制限はなく、目的に応じて適宜選択することができ、例えば、ＩＣチップ、ＴＡＢテープ、液晶パネル、フレキシブル基板などが挙げられる。
前記ＩＣチップとしては、例えば、フラットパネルディスプレイ（ＦＰＤ）における液晶画面制御用ＩＣチップなどが挙げられる。
【００３５】
＜加熱押圧工程＞
前記加熱押圧工程としては、前記電子部品を加熱押圧部材により加熱及び押圧する工程であれば、特に制限はなく、目的に応じて適宜選択することができる。
前記加熱押圧部材としては、特に制限はなく、目的に応じて適宜選択することができ、例えば、加熱機構を有する押圧部材などが挙げられる。前記加熱機構を有する押圧部材としては、特に制限はなく、目的に応じて適宜選択することができ、例えば、ヒートツールなどが挙げられる。
前記加熱の温度としては、特に制限はなく、目的に応じて適宜選択することができるが、１３０℃〜１５０℃が好ましく、１３０℃〜１４０℃がより好ましい。
前記押圧の圧力としては、１ＭＰａ〜５ＭＰａであり、１ＭＰａ〜３ＭＰａが好ましい。
前記加熱及び押圧の時間としては、特に制限はなく、目的に応じて適宜選択することができるが、２秒間〜５秒間が好ましい。
【００３６】
（接合体）
本発明の接合体は、本発明の前記接続方法により製造される。
【実施例】
【００３７】
以下、本発明の実施例を説明するが、本発明は、これらの実施例に何ら限定されるものではない。
【００３８】
（実施例１）
＜異方性導電フィルムの作製＞
ポリエステルウレタン（Ａ）（商品名：ＵＲ４４１０、東洋紡株式会社製、数平均分子量；１０，０００、ガラス転移温度；５６℃）を４０質量部、ポリエステルウレタン（Ｂ）（商品名：ＵＲ８２００、東洋紡株式会社製、数平均分子量；２５，０００、ガラス転移温度；７３℃）を１０質量部、２官能アクリレート（商品名：Ｍ−１６００、東亞合成株式会社製、ウレタンアクリレート）を２５質量部、３官能アクリレート（商品名：Ｍ−３１５、東亞合成株式会社製、イソシアヌル酸ＥＯ変性ジ及びトリアクリレート）を２５質量部、開始剤（商品名：パーロイルＬ、日油株式会社製、脂肪族系ジアシルパーオキサイド）を２質量部、開始剤（商品名：ナイパーＢＷ、日油株式会社製、ベンゾイルパーオキサイド）を２質量部、カップリング剤（商品名：ＩＭ−１０００、ＪＸ日鉱日石エネルギー株式会社製、イミダゾールシラン）を１．５質量部、及び導電性粒子（Ａｕ−Ｎｉめっき樹脂粒子、商品名：ミクロパールＡＵ、平均粒径４μｍ、積水化学工業株式会社製）を３質量部、を配合した異方性導電組成物を得た。
得られた異方性導電組成物を、離型ＰＥＴ（ポリエチレンテレフタレート、大きさ２５０ｍｍ、平均厚み５０μｍ）上に塗布した後、８０℃で乾燥し、離型ＰＥＴ上に平均厚み２５μｍの異方性導電フィルムを得た。
【００３９】
＜接合体の製造＞
以下の方法により接合体を製造した。
電子部品として、ＩＴＯ薄膜を形成したガラス基板を用いた。
基板として、フレキシブルプリント基板（銅配線：ライン／スペース＝１００μｍ／１００μｍ）を用いた。
前記基板上に、前記異方性導電フィルム（フィルム幅２．０ｍｍ）を配置した。続いて、前記異方性導電フィルム上に、前記電子部品を載置した。続いて、１４０℃、２ＭＰａ、５秒間の条件で、前記電子部品を加熱及び押圧し、接合体を得た。
【００４０】
＜導通抵抗の測定＞
各接合体について、初期及び信頼性後（温度８５℃、湿度８５％ＲＨ、２５０ｈｒ投入後）の導通抵抗値は、デジタルマルチメータ（３４４０１Ａ、アジレント・テクノロジー株式会社製）を用いて測定した。測定方法としては、４端子法を用い、電流１ｍＡを流して行った。
以下の基準で評価した。結果を表１−１に示す。
○：２Ω未満
△：２Ω以上１０Ω未満
×：１０Ω以上
【００４１】
＜接着強度の測定＞
ガラス基板とＣＯＦ（Ｃｈｉｐ  Ｏｎ  Ｆｉｌｍ）の接合体の初期及び信頼性後（温度８５℃、湿度８５％ＲＨ、２５０ｈｒ投入後）の接着強度について、引っ張り試験機（品番：ＲＴＣ１２０１、ＡＮＤ社製）を用いて測定した。測定速度を５０ｍｍ／ｍｉｎとし、ＣＯＦを９０度方向に引き上げた時の接着強度を測定した。
以下の基準で評価した。初期と信頼性後の結果を表１−１に示す。
◎：１０Ｎ／ｃｍ以上
○：５Ｎ／ｃｍ以上１０Ｎ／ｃｍ未満
△：３Ｎ／ｃｍ以上５Ｎ／ｃｍ未満
×：３Ｎ／ｃｍ未満
【００４２】
＜導電性粒子の潰れ具合＞
異方性導電フィルムに含まれる導電性粒子について、金属顕微鏡（商品名：ＭＸ５０、オリンパス社製）を用いて、接合体作製後の前記導電性粒子の潰れ具合を観察した。導電性粒子の明らかな変形が認められたとき、導電性粒子が潰れているものと判断した。
以下の基準で評価した。結果を表１−１に示す。
○：導電性粒子が潰れている
×：導電性粒子が潰れていない
【００４３】
＜耐浮き性＞
金属顕微鏡（商品名：ＭＸ５０、オリンパス社製）を用いて、初期及び信頼性後（温度８５℃、湿度８５％ＲＨ、２５０ｈｒ投入後）の異方性導電フィルムの基板に対する耐浮き性を観察した。
以下の基準で評価した。初期と信頼性後の結果を表１−１に示す。
○：顕微鏡で浮きが０／１０（１０サンプル中）
△：顕微鏡で浮きが１／１０
×：顕微鏡で浮きが２以上／１０
【００４４】
（実施例２〜１５、比較例１〜１０）
実施例１において、材料の種類、及び配合量を、表１−１〜表１−５のように変更した以外は、実施例１と同様にして、異方性導電フィルムの作製、及び接合体の製造を行った。
また、実施例１と同様の評価を行った。結果を表１−１〜表１−５に示す。
【００４５】
【表１−１】
2015185399.tif 000002
【００４６】
【表１−２】
2015185399.tif 000003
【００４７】
【表１−３】
2015185399.tif 000004
【００４８】
【表１−４】
2015185399.tif 000005
【００４９】
【表１−５】
2015185399.tif 000006
ポリエステルウレタンＡ    ：ＵＲ４４１０、東洋紡株式会社製（数平均分子量；１０，０００、ガラス転移温度；５６℃）
ポリエステルウレタンＡ’  ：ＵＲ５５３７、東洋紡株式会社製（数平均分子量；２０，０００、ガラス転移温度；３４℃）
ポリエステルウレタンＢ    ：ＵＲ８２００、東洋紡株式会社製（数平均分子量；２５，０００、ガラス転移温度；７３℃）
ポリエステルウレタンＢ’  ：ＵＲ４１２５、東洋紡株式会社製（数平均分子量；２０，０００、ガラス転移温度；６７℃）
ポリエステルウレタンＣ    ：ＵＲ１３５０、東洋紡株式会社製（数平均分子量；３０，０００、ガラス転移温度；４６℃）
ポリエステルウレタンＤ    ：ＵＲ８４００、東洋紡株式会社製（数平均分子量；２５，０００、ガラス転移温度；１０６℃）
ポリエステルウレタンＥ    ：ＵＲ１７００、東洋紡株式会社製（数平均分子量；１６，０００、ガラス転移温度；９２℃）
ポリエステルウレタンＦ    ：ＵＲ１４００、東洋紡株式会社製（数平均分子量；４０，０００、ガラス転移温度；８３℃）
２官能アクリレート        ：Ｍ−１６００、東亞合成株式会社製
３官能アクリレート        ：Ｍ−３１５、東亞合成株式会社製
開始剤１                  ：パーロイルＬ、日油株式会社製
開始剤２                  ：ナイパーＢＷ、日油株式会社製
カップリング剤            ：ＩＭ−１０００、ＪＸ日鉱日石エネルギー株式会社製
導電性粒子                ：Ａｕ−Ｎｉめっき樹脂粒子、商品名：ミクロパールＡＵ、平均粒径４μｍ、積水化学工業株式会社製
【００５０】
２種類の特定のポリエステルウレタンを含有する異方性導電フィルムを用いることで、１４０℃（低温）、２ＭＰａ（低圧）、５秒間（短時間）で、接合体を得ることができた。
【産業上の利用可能性】
【００５１】
本発明の異方性導電フィルムにより、低温、低圧、及び短時間で、接続信頼性に優れ、接着強度が高く、導電性粒子の潰れ具合が良好で、かつ基板から浮き上がらない接続が可能となる。
【手続補正書】
【提出日】平成27年1月26日(2015.1.26)
【手続補正１】
【補正対象書類名】明細書
【補正対象項目名】００１６
【補正方法】変更
【補正の内容】
【００１６】
＜ポリエステルウレタン（Ａ）＞
前記ポリエステルウレタン（Ａ）の数平均分子量としては、２０，０００以下であり、８，０００以上２０，０００以下が好ましく、１０，０００以上２０，０００以下がより好ましく、１０，０００以上１５，０００以下が特に好ましい。前記ポリエステルウレタン（Ａ）の数平均分子量が、２０，０００を超えると、導電性粒子を十分に潰すことができず接続が不安定となる。
前記ポリエステルウレタン（Ａ）のガラス転移温度としては、６０℃未満であり、４０℃以上６０℃未満が好ましい。前記ポリエステルウレタン（Ａ）のガラス転移温度が、６０℃以上であると、導電性粒子を十分に潰すことができず接続が不安定となる。
本発明において、ポリエステルウレタンとは、エステル結合と、ウレタン結合とを有するポリマーである。
【手続補正２】
【補正対象書類名】明細書
【補正対象項目名】００２６
【補正方法】変更
【補正の内容】
【００２６】
前記異方性導電フィルムにおける、前記２官能（メタ）アクリレート及び前記３官能（メタ）アクリレートの合計の含有量としては、１８質量％〜７５質量％が好ましく、３０質量％〜６５質量％がより好ましい。前記異方性導電フィルムにおける、前記２官能（メタ）アクリレート及び前記３官能（メタ）アクリレートの合計の含有量が、１８質量％未満であると、硬化不足が生じ、接続信頼性に優れないことがあり、７５質量％を超えると、接着不足になることがある。
【手続補正３】
【補正対象書類名】明細書
【補正対象項目名】００３８
【補正方法】変更
【補正の内容】
【００３８】
（実施例１）
＜異方性導電フィルムの作製＞
ポリエステルウレタン（Ａ）（商品名：ＵＲ４４１０、東洋紡株式会社製、数平均分子量；１０，０００、ガラス転移温度；５６℃）を４０質量部、ポリエステルウレタン（Ｂ）（商品名：ＵＲ８２００、東洋紡株式会社製、数平均分子量；２５，０００、ガラス転移温度；７３℃）を１０質量部、２官能アクリレート（商品名：Ｍ−１６００、東亞合成株式会社製、ウレタンアクリレート）を２５質量部、３官能アクリレート（商品名：Ｍ−３１５、東亞合成株式会社製、イソシアヌル酸ＥＯ変性ジ及びトリアクリレート）を２５質量部、開始剤１（商品名：パーロイルＬ、日油株式会社製、脂肪族系ジアシルパーオキサイド）を２質量部、開始剤２（商品名：ナイパーＢＷ、日油株式会社製、ベンゾイルパーオキサイド）を２質量部、カップリング剤（商品名：ＩＭ−１０００、ＪＸ日鉱日石エネルギー株式会社製、イミダゾールシラン）を１．５質量部、及び導電性粒子（Ａｕ−Ｎｉめっき樹脂粒子、商品名：ミクロパールＡＵ、平均粒径４μｍ、積水化学工業株式会社製）を２質量部、を配合した異方性導電組成物を得た。
得られた異方性導電組成物を、離型ＰＥＴ（ポリエチレンテレフタレート、大きさ２５０ｍｍ、平均厚み５０μｍ）上に塗布した後、８０℃で乾燥し、離型ＰＥＴ上に平均厚み２５μｍの異方性導電フィルムを得た。